(57)【要約】【課題】成形性、物性バランスに優れ、その上耐汚れ性に優れているポリプロピレン系樹脂組成物の提供。【解決手段】下記成分（Ａ）ポリプロピレン樹脂  ４０〜９９．４重量％、（Ｂ）エチルアクリレート重合単位の比率が５〜５０重量％であるエチレン・エチルアクリレート共重合体  ０．５〜１５重量％、（Ｃ）脂肪酸アミドまたはその誘導体  ０．０５〜２．５重量％、（Ｄ）熱可塑性エラストマー  ０〜３５重量％、及び（Ｅ）無機充填材  ０〜３５重量％を含有することを特徴とするポリプロピレン樹脂組成物。【選択図】なし【特許請求の範囲】
【請求項１】
下記成分（Ａ）〜（Ｅ）を含有することを特徴とするポリプロピレン樹脂組成物。
（Ａ）ポリプロピレン樹脂  ４０〜９９．４重量％
（Ｂ）エチルアクリレート重合単位の比率が５〜５０重量％であるエチレン・エチルアクリレート共重合体  ０．５〜１５重量％
（Ｃ）脂肪酸アミドまたはその誘導体  ０．０５〜２．５重量％
（Ｄ）熱可塑性エラストマー  ０〜３５重量％
（Ｅ）無機充填材  ０〜３５重量％
【請求項２】
さらに、成分（Ａ）〜（Ｅ）の合計１００重量部に対して、（Ｆ）着色剤０．１〜５０重量部を含有することを特徴とする請求項１に記載のポリプロピレン樹脂組成物。
【請求項３】
ポリプロピレン樹脂が、ＭＦＲが３０〜４００ｇ／１０分のプロピレン単独重合部分を含み、ＭＦＲが１０〜２００ｇ／１０分のプロピレン・α−オレフィンブロック共重合体であることを特徴とする請求項１又は２に記載のポリプロピレン樹脂組成物。
【発明の詳細な説明】
【技術分野】
【０００１】
本発明は、耐汚れ性に優れたポリプロピレン樹脂組成物に関し、特に、耐汚れ性、物性バランスに優れ、かつ射出成形加工性が良好なポリプロピレン樹脂組成物に関する。
【背景技術】
【０００２】
従来からポリプロピレンなどのポリオレフィンは、たとえば射出成形により部品などに成形され、各種用途に広く利用されている。このようなポリプロピレン成形品は、意匠性、耐傷つき性向上などのために通常部品表面に塗装が施されている。しかしながら、近年は、コスト合理化の観点から、また溶剤規制などの環境問題の観点から、樹脂に直接顔料を入れ着色することにより塗装を施さない、いわゆる原着材料としての使用が広がってきている。
【０００３】
例えば、プロピレン系樹脂；５０〜９５重量部と、アクリル系樹脂；５〜４０重量部とからなる樹脂成分と着色剤、無機充填剤とから形成された原着材料からなる表面光沢に優れ、色の深みがある塗装不要な射出成形品（例えば、特許文献１参照。）が提案されている。また、プロピレン系ブロック共重合体５０〜９９．９重量％、ポリエチレン０．１〜１０重量％、ＭＦＲが０．１〜６０ｇ／１０分のエチレン−α−オレフィン共重合体エラストマー又はスチレン系エラストマー０〜３０重量％、無機フィラー０〜５０重量％、脂肪酸アミド又はその誘導体０．０５〜３重量部、２５℃における粘度が１万ｍｍ２／ｓ以上のシリコーン化合物０〜３重量部、不飽和カルボン酸又はその誘導体で変性されたポリオレフィン０〜５重量部からなる耐傷つき性の良好な原着材料（例えば、特許文献２参照。）が提案されている。
【０００４】
しかし、かかる提案では、雨水、油、埃、ダスト、虫などによる汚れ成分に対する考慮は一切なされていない。長期における屋内外での使用においては、成形品表面に前記汚れ成分に起因するしみ等の汚れが付着するといった問題が想定される。付着した汚れが落ちやすい耐汚れ性に優れた原着材料が出現すれば産業上利用価値はきわめて大きい。本発明者らの検討では、上記提案にかかる原着材料は、使用態様を想定した汚れ試験において付着した汚れが落ちにくく、耐汚れ性の性能が十分なものとはいえなかった。
【特許文献１】特開平７−２８５１４３号公報
【特許文献２】特開２００２−３６９２号公報
【発明の開示】
【発明が解決しようとする課題】
【０００５】
本発明の目的は、上記欠点を解決しつつ、耐汚れ性に優れているポリプロピレン樹脂組成物を提供、特に成形性、物性バランスに優れ、その上耐汚れ性に優れているポリプロピレン樹脂組成物を提供することにある。
【課題を解決するための手段】
【０００６】
本発明者等は、上記課題を解決するために、種々の研究を重ねた結果、ポリプロピレン樹脂に特定のエチレン・エチルアクリレート共重合体（ＥＥＡ）並びに脂肪酸アミド類を組み合わせることにより、成形性、物性バランスに優れ、特に従来の材料に比べて耐汚れ性を発現することを見出し、本発明を完成することに至ったものである。
【０００７】
すなわち、本発明の第１の発明によれば、下記成分（Ａ）〜（Ｅ）を含有することを特徴とするポリプロピレン樹脂組成物が提供される。
（Ａ）ポリプロピレン樹脂  ４０〜９９．４重量％
（Ｂ）エチルアクリレート重合単位の比率が５〜５０重量％であるエチレン・エチルアクリレート共重合体  ０．５〜１５重量％
（Ｃ）脂肪酸アミドまたはその誘導体  ０．０５〜２．５重量％
（Ｄ）熱可塑性エラストマー  ０〜３５重量％
（Ｅ）無機充填材  ０〜３５重量％
【０００８】
また、本発明の第２の発明によれば、第１の発明において、さらに、成分（Ａ）〜（Ｅ）の合計１００重量部に対して、（Ｆ）着色剤０．１〜５０重量部を含有することを特徴とするポリプロピレン樹脂組成物が提供される。
【０００９】
また、本発明の第３の発明によれば、第１又は２の発明において、ポリプロピレン樹脂が、ＭＦＲが３０〜４００ｇ／１０分のプロピレン単独重合部分を含み、ＭＦＲが１０〜２００ｇ／１０分のプロピレン・α−オレフィンブロック共重合体であることを特徴とするポリプロピレン樹脂組成物が提供される。
【発明の効果】
【００１０】
本発明の樹脂組成物は、耐汚れ性に優れ、かつ機械物性および射出成形性にすぐれたポリプロピレン樹脂組成物であり、特に射出成形による特に各種工業部品、家電用部品、自動車部品として好適な樹脂組成物である。
【発明を実施するための最良の形態】
【００１１】
本発明のポリプロピレン樹脂組成物は、（Ａ）ポリプロピレン樹脂、（Ｂ）エチレン・エチルアクリレート共重合体、（Ｃ）脂肪酸アミドまたはその誘導体、（Ｄ）熱可塑性エラストマー、および、（Ｅ）無機充填材を含有し、さらに必要に応じて、（Ｇ）着色剤を含有するポリプロピレン樹脂組成物である。以下に、ポリプロピレン樹脂組成物の構成成分、ポリプロピレン樹脂組成物、ポリプロピレン樹脂組成物の製造方法、ポリプロピレン樹脂組成物の用途について詳細に説明する。
【００１２】
１．ポリプロピレン樹脂組成物の構成成分
（１）ポリプロピレン樹脂（Ａ）
本発明のポリプロピレン樹脂組成物に用いるポリプロピレン樹脂（Ａ）は、プロピレン単独重合体、プロピレンと炭素数２〜１０のプロピレン以外のα−オレフィンとの共重合体、例えば、プロピレン・α−オレフィンランダム共重合体、プロピレン・α−オレフィンブロック共重合体などから選ばれる樹脂である。共重合体に用いるα−オレフィンとしては、例えば、エチレン、１−ブテン、１−ヘキセン、４−メチル−１−ペンテン、１−オクテンなどから選ばれ、なかでも、エチレン、１−ブテン、１−ヘキセンが好ましく、特にエチレンが好ましい。
【００１３】
ポリプロピレン樹脂（Ａ）のメルトフローレート（ＭＦＲ）は、１０〜２００ｇ／１０分が好ましく、３０〜１５０ｇ／１０分がより好ましく、５０〜１２０ｇ／１０分がさらに好ましい。ＭＦＲが１０ｇ／１０分未満では成形性が劣り、２００ｇ／１０分を超えると衝撃強度、引張り伸びが低下する。
ここで、ＭＦＲは、ＪＩＳ  Ｋ  ７２１０に準拠し、２３０℃、２．１６ｋｇ荷重で測定する値である。
【００１４】
ポリプロピレン樹脂（Ａ）が、プロピレンとα−オレフィンランダム共重合体である場合、共重合体中のα−オレフィン含量は、０．１〜２０重量％が好ましく、０．５〜１２重量％がより好ましく、１〜８重量％がさらに好ましい。
【００１５】
ポリプロピレン樹脂（Ａ）が、プロピレン単独重合体部分である結晶性ポリプロピレン部分とプロピレン・α−オレフィン共重合体部分からなるプロピレン・α−オレフィンブロック共重合体である場合、プロピレン・α−オレフィン共重合体部分の含有量は、２〜３５重量％が好ましく、プロピレン・α−オレフィン共重合体部分のα−オレフィン含有量は、７０重量％以下が好ましく、３０〜６０重量％がより好ましい。また、結晶性ポリプロピレン部分のＭＦＲは、３０〜４００ｇ／１０分が好ましく、５０〜３００ｇ／１０分がより好ましく、１００〜２００ｇ／１０分がさらに好ましい。結晶性ポリプロピレン部分のＭＦＲとブロック共重合体全体のＭＦＲの組合せが上記範囲を逸脱した場合、流動性や耐衝撃性、引張伸びが不良となる。
【００１６】
ポリプロピレン樹脂（Ａ）は、高立体規則性触媒を用いてスラリー重合、バルク重合、気相重合により製造することが好ましい。高立体規則性触媒としては、塩化マグネシウムに四塩化チタン、有機ハイドライド、及び有機シラン化合物を接触させて形成した固体成分に有機アルミニウム化合物を組み合わせた触媒が挙げられる。重合方式としては、バッチ重合、連続重合のどちらの方式でも採用される。
【００１７】
（２）エチレン・エチルアクリレート共重合体（Ｂ）
本発明のポリプロピレン樹脂組成物に用いるエチレン・エチルアクリレート共重合体（Ｂ）は、エチルアクリレート重合単位の比率が５〜５０重量％であり、７〜３０重量％が好ましく、１０〜２０重量％が特に好ましい。エチルアクリレート重合単位の比率が５重量％未満であると耐汚れ性が劣り、５０重量％を超えると耐熱性、剛性が低下したり、層状剥離等の成形品の外観不良が発生したりするので好ましくない。
【００１８】
また、エチレン・エチルアクリレート共重合体（Ｂ）は、メルトインデックス（１９０℃、２．１６ｋｇ荷重で測定）の値が１〜１２０ｇ／１０分が好ましく、１０〜１００ｇ／１０分がより好ましく、２０〜８０ｇ／１０分がさらに好ましい。メルトインデックスがこの範囲にあると、耐汚れ性がより向上するので好ましい。
ここで、メルトインデックスは、ＪＩＳ−Ｋ７２１０に準拠し、１９０℃、２．１６ｋｇ荷重で測定する値である。
【００１９】
（３）脂肪酸アミド又はその誘導体（Ｃ）
本発明のポリプロピレン樹脂組成物に用いる脂肪酸アミド（Ｃ）としては、ステアリン酸アミド、オレイン酸アミド、ベヘニン酸アミド、エルカ酸アミド、エチレンビスステアリン酸アミド、ヘキサメチレンビスステアリン酸アミド、ラウリン酸アミド等が挙げられる。また、脂肪酸アミド誘導体としては、１２−ヒドロキシステアリル酸アミド等が挙げられる。
これらの中から選ばれる一種又は二種以上を併用して使用することができ、なかでも、オレイン酸アミドが好ましい。
【００２０】
（４）熱可塑性エラストマー（Ｄ）
本発明のポリプロピレン樹脂組成物に用いる熱可塑性エラストマー（Ｄ）は、耐衝撃性、成形性の向上、収縮特性の調整等を目的に用いられる。熱可塑性エラストマーとしては、具体的には、エチレン−プロピレンエラストマー、エチレン−ブテン−１エラストマー、エチレン−オクテン−１エラストマー、エチレン−プロピレン−ジエンエラストマー、ポリブタジエン、スチレン−ジエン共重合体、アクリロニトリル−ブタジエン共重合体、ポリイソプレン等のジエン系ゴム、スチレン−ブタジエンブロック共重合体、水素化スチレン−ブタジエンブロック共重合体、エチレン系アイオノマー樹脂、水素化スチレン−イソプレンブロック共重合体等が挙げられる。これらの熱可塑性エラストマーは、１種又は２種以上を混合して使用することができる。
【００２１】
（５）無機充填材（Ｅ）
本発明のポリプロピレン樹脂組成物に用いる無機充填材（Ｅ）は、剛性の向上、寸法安定性の調整等を目的に用いられる。無機充填材としては、タルク、ワラストナイト、炭酸カルシウム、硫酸バリウム、マイカ、ガラス繊維、カーボンファイバーなどが挙げられ、特にタルクが好ましい。
【００２２】
タルクは、外観や衝撃強度の点で、好ましくは平均粒径が１．５〜１５μｍ、特に好ましくは２〜８μｍのものである。該タルクは、例えば、先ずタルク原石を衝撃式粉砕機やミクロンミル型粉砕機で粉砕して製造したり、更にジェットミルなどで粉砕した後、サイクロンやミクロンセパレータ等で分級調整する等の方法で製造する。タルクの平均粒径は、レーザ回折散乱方式粒度分布計（例えば、堀場製作所ＬＡ−９２０型）を用いて測定することができる。
また、見かけ比容を２．５０ｍｌ／ｇ以下にしたいわゆる圧縮タルクを用いても良く、さらに、無機充填材は、金属石鹸、パラフィンワックス、ポリエチレンワックスまたはそれらの変性物、有機シラン、有機ボラン、有機チタネ−ト等を使用して表面処理されたものであってもよい。
【００２３】
（６）着色剤（Ｆ）
本発明のポリプロピレン樹脂組成物には、必要に応じて、着色剤（Ｆ）を配合することができる。着色剤（Ｆ）としては、白色系の酸化チタン、亜鉛華、リトボン、鉛白、赤色系の弁柄、鉛炭、モリブデンレッド、カドミウムレッド、レーキレッドＣ、レーキレッドＤ、ブリリアントカーミン６Ｂ、リソールレッド、パーマネントレッド４Ｒ、ウォッチングレッド、チオインジゴレッド、アリザリンレッド、キナクリドンレッド、ローダミンレーキ、オレンジレーキ、ベンズイミダゾロンレッド、ピラゾロンレッド、縮合アゾレッド、ペリレンレッド、パーマネントカーミンＦＢ、キナクリドンマゼンダ、黄色系の黄鉛、カドミウムイエロー、チタンイエロー、鉄黄、イソインドリノンイエロー、ベンジジンイエロー、ファーストイエロー、フラボンスロンイエロー、ナフトールイエロー、キノリンイエロー、ベンズイミダゾロンイエロー、ＨＲイエロー、縮合アゾイエロー、橙色系のクロムオレンジ、カドミウムオレンジ、ベンズイミダゾロンオレンジ、ペリノンオレンジ、緑色系のクロムグリーン、酸化クロム、ギネグリーン、スピネルグリーン、フタロシアニングリーン、ピグメントグリーンＢ、ナフトールグリーン、アシッドグリーンレーキ、マラカイトグリーンレーキ、茶系の亜鉛フェライト、青色系の紺青、群青、コバルトブルー、フタロシアニンブルー、インダンスレンブルーＲＳ、ファーストスカイブルーレーキ、アルカリブルーレーキ、ビクトリアブルーレーキ、紫色系のマンガン紫、コバルト紫、紫弁柄、ファーストバイオレットＢ、メチルバイオレットレーキ、ジオキサジンバイオレット、黒色系のカーボンブラック、鉄黒等を挙げることができる。
【００２４】
（７）その他の配合成分（任意成分）
本発明のポリプロピレン樹脂組成物においては、本発明の効果を損なわない範囲で、或いは、更に性能の向上をはかるために、上記成分以外に、以下に示す任意成分を配合することができる。具体的には、酸化防止剤、帯電防止剤、光安定剤、紫外線吸収剤、核剤、難燃剤、分散剤、顔料、発泡剤などをあげることが出来る。
【００２５】
（８）成分の配合割合
本発明のポリプロピレン樹脂組成物に配合される各成分の割合は、（Ａ）ポリプロピレン樹脂４０〜９９．４重量％、（Ｂ）エチレン・エチルアクリレート共重合体０．５〜１５重量％、（Ｃ）脂肪酸アミド又はその誘導体０．０５〜２．５重量％、（Ｄ）熱可塑性エラストマー０〜３５重量％、（Ｅ）無機充填材０〜３５重量％であり、好ましくは、（Ａ）ポリプロピレン樹脂４５〜９５重量％、（Ｂ）エチレン・エチルアクリレート共重合体１〜１１重量％、（Ｃ）脂肪酸アミド又はその誘導体０．１〜１．５重量％、（Ｄ）熱可塑性エラストマー０〜３５重量％、（Ｅ）無機充填材０〜３５重量％であり、さらに好ましくは、（Ａ）ポリプロピレン樹脂５０〜９０重量％、（Ｂ）エチレン・エチルアクリレート共重合体３〜８重量％、（Ｃ）脂肪酸アミド又はその誘導体０．２〜１重量％、（Ｄ）熱可塑性エラストマー０〜３５重量％、（Ｅ）無機充填材０〜３５重量％である。
（Ｂ）エチレン・エチルアクリレート共重合体の割合が０．５重量％未満であると、汚れ性が悪化し、１５重量％を超えると剛性が低くなる。（Ｃ）脂肪酸アミド又はその誘導体の割合が０．０５重量％未満であると、汚れ性が悪化し、２．５重量％を超えると剛性が低くなる。
【００２６】
また、（Ｆ）着色剤を用いる場合は、用いる着色剤により一概には決められないが、成分（Ａ）〜（Ｅ）の合計１００重量部に対して、０．１〜５０重量部が好ましく、例えば、酸化チタンを用いる場合は、好ましくは０．５〜３重量部であり、より好ましくは０．８〜２重量部である。０．１重量部以下では、着色力、隠蔽度におとり、５０重量部を超えると剛性などを下げるために好ましくない。
【００２７】
２．ポリプロピレン樹脂組成物の製造と成形
本発明で用いるポリプロピレン樹脂組成物は、上記成分（Ａ）〜（Ｆ）を、従来公知の方法で、各配合成分を上記配合割合で配合・混合し、溶融混練することにより製造できる。
溶融混練は、一軸押出機、二軸押出機、バンバリーミキサー、ロールミキサー、ブラベンダープラストグラフ、ニーダー等の通常の混練機を用いて混練・造粒することによって、本発明のプロピレン樹脂組成物が得られる。
この場合、各成分の分散を良好にすることができる混練・造粒方法を選択することが好ましく、通常は二軸押出機を用いて行われる。この混練・造粒の際には、上記各成分の配合物を同時に混練してもよく、また性能向上をはかるべく各成分を分割して混練する、すなわち、例えば先ずプロピレン系重合体の一部又は全部とエラストマーとを混練し、その後に残りの成分を混練・造粒するといった方法を採用することもできる。
【００２８】
また、本発明のポリプロピレン樹脂組成物は、公知の各種方法による成形に用いることができる。例えば、射出成形（ガス射出成形も含む）、射出圧縮成形（プレスインジェクション）、押出成形、中空成形、カレンダー成形、インフレーション成形、一軸延伸フィルム成形、二軸延伸フィルム成形等にて成形することによって各種成形品を得ることができる。このうち、射出成形、射出圧縮成形がより好ましい。
【００２９】
３．ポリプロピレン樹脂組成物の用途
本発明のポリプロピレン樹脂組成物は、耐汚れ性、物性バランスに優れ、かつ成形加工性に優れるため、掃除機、冷蔵庫などの各種家電製品、便座、便蓋などのトイレタリー製品、各種工業部品分野、例えば、バンパー、ロッカーモール、サイドモール、オーバーフェンダー、バックドア、ガーニッシュなどの自動車部品用成形材料として、実用に十分な性能を有している。
【実施例】
【００３０】
以下に、本発明のポリプロピレン系樹脂組成物を実施例および比較例を示して具体的に説明するが、本発明はこれらの実施例および比較例に限定されるものではない。なお、実施例、比較例において使用した原材料および試験法・評価方法は以下のとおりである。
【００３１】
１．評価方法
（１）ＭＦＲ：ＪＩＳ−Ｋ７２１０に準拠して、行った。
（２）密度（単位：ｇ／ｃｍ３）：ＪＩＳ−Ｋ７１１２に準拠して２３℃で測定した。
（３）曲げ弾性率（単位：ＭＰａ）：ＪＩＳ−Ｋ７２０３に準拠して２３℃で測定した。
（４）アイゾット（ＩＺＯＤ）衝撃強度（単位：Ｊ／ｍ）：ＪＩＳ−Ｋ７１１０に準拠し、−３０℃で測定した。
（５）外観：１００×１００×３ｍｍｔのシートを射出成形にて成形し、シート表面の成形不良の有無を目視にて観察した。
（６）耐汚れ性：射出成形機にて成形した１００×１００×３ｍｍｔのシートを、ＪＩＳ−Ｂ７７５３に準拠したサンシャインカーボンアーク灯式耐候性試験機に取り付け、ＪＩＳ−Ｋ７３５０−４に準拠したブラックパネル６３℃、降雨時間１２分／６０分、の条件で１０００時間暴露して、汚れ付着シートを作成した。得られた汚れ付着シートを家庭用中性洗剤（ライオン製チャーミー（登録商標））を１００倍に薄めた水溶液を含ませた市販のスポンジにて洗浄し、汚れ度合いを目視にて２段階で評価した。
○：汚れがほとんど目立たない又は汚れが目立たない
×：汚れが目立つ
【００３２】
２．原材料
（Ａ）プロピレン・エチレンブロック共重合体（ＰＰ）
表１に示すＡ−１〜Ａ−３のプロピレン・エチレンブロック共重合体を用いた。
（Ｂ）エチレン／エチルアクリレート共重合体（ＥＥＡ）
表２に示すＢ−１〜Ｂ−３のエチレン／エチルアクリレート共重合体を用いた。
（Ｃ）脂肪酸誘導体
Ｃ−１：オレイン酸アミド（市販品）
Ｃ−２：ステアリン酸亜鉛（市販品）
（Ｄ）エチレン・α−オレフィン系エラストマー（エラストマー）
表３に示したＤ−１〜Ｄ−２のエチレン・α−オレフィン共重合体系エラストマーを用いた。
（Ｅ）無機充填材
Ｅ−１：タルク（富士タルク製ＬＭＳ２００、ＬＡ９２０により求めた平均粒径：６μｍ）を用いた。
（Ｆ）顔料
Ｆ−１：酸化チタン（石原産業製タイベークＣＲ−９０）
Ｆ−２：赤色顔料（チバガイギー製クロムフタルレッドＢＲ）
Ｆ−３：青色顔料（東洋インキ製リオノールブルーＦＧ−７３５０）
【００３３】
【表１】
2006321907.tif 000002
【００３４】
【表２】
2006321907.tif 000003
【００３５】
【表３】
2006321907.tif 000004
【００３６】
（実施例１〜８、比較例１〜６）
表４に示す成分を、表４に示す割合にて、スーパーミキサーにてドライブレンドした後、押出し温度２００℃、吐出量３５ｋｇ／ｈの条件で２軸押出し機（神戸製鋼社製、ＫＴＸ４４）を用いて溶融混練した。なお、溶融混練時の熱安定剤として、イルガノックス１０１０を組成物１００重量部に対して０．１重量部添加した。溶融混練後、射出成型（２２０℃、金型温度４０℃）にて試験片を作製し、評価を行った。その結果を表５に示す。
【００３７】
【表４】
2006321907.tif 000005
【００３８】
【表５】
2006321907.tif 000006
【００３９】
表４及び５より明らかなように、実施例１〜８は、各成分の要件を満たしており、物性、外観が良好、かつ耐汚れ性に優れる成形品が得られた。
一方、比較例１は、ＥＥＡが無添加のため、耐汚れ性が低下する。比較例２は、ＥＥＡの添加量が多いため、剛性が低下する。比較例３は、オレイン酸アミドが無添加であり、耐汚れ性が低下する。比較例４は、ＥＥＡのエチルアクリレート重合単位が低く、耐汚れ性が低下する。比較例５は、ＥＥＡのエチルアクリレート重合単位が高いため、層状剥離が発生し、外観が悪く、耐汚れ性の評価は実施しなかった。比較例６は、オレイン酸アミドをステアリン酸亜鉛に変更したものであり、耐汚れ性が低下する。
【産業上の利用可能性】
【００４０】
本発明のポリプロピレン樹脂組成物は、耐汚れ性に優れ、かつ機械物性および射出成形性にすぐれ、特に射出成形による特に各種工業部品、家電用部品、自動車部品として好適な樹脂組成物であり、例えば、掃除機、冷蔵庫などの各種家電製品、便座、便蓋などのトイレタリー製品、バンパー、ロッカーモール、サイドモール、オーバーフェンダー、バックドア、ガーニッシュなどの自動車部品用成形材料として、実用に十分な性能を有し、工業的に用いることができる。